(57)【特許請求の範囲】
【請求項１】
変形度、単糸繊度の少なくとも一方が任意の２群間で異なる３群以上のＹ型断面マルチフィラメントが混在してなる捲縮糸であり、捲縮糸を構成するポリマーが群によらず同一であることを特徴とするカーペット用捲縮糸。
【請求項２】
全群の変形度が同一であることを特徴とする請求項１に記載のカーペット用捲縮糸。
【請求項３】
全群の単糸繊度が同一であることを特徴とする請求項１に記載のカーペット用捲縮糸。
【請求項４】
混在するＹ型断面マルチフィラメントが３群または４群であることを特徴とする請求項１〜３のいずれかに記載のカーペット用捲縮糸。
【請求項５】
異なる４群のＹ型断面マルチフィラメントが混在してなる捲縮糸であり、第１群の変形度Ｍ１、単糸繊度Ｔ１、第２群の変形度Ｍ２、単糸繊度Ｔ２、第３群の変形度Ｍ３、単糸繊度Ｔ３、第４群の変形度Ｍ４、単糸繊度Ｔ４が下記式（１）〜（６）の範囲にあることを特徴とする請求項１に記載のカーペット用捲縮糸。
（１）  １／１．１５≦Ｍ２／Ｍ１≦１．１５
（２）  １／１．１５≦Ｍ４／Ｍ３≦１．１５
（３）  １／１．１５≦Ｔ３／Ｔ１≦１．１５
（４）  １／１．１５≦Ｔ４／Ｔ２≦１．１５
（５）  １．２≦Ｍｋ／Ｍｌ
（ｋ＝１，２、ｌ＝３，４の任意の組み合わせにて成立）
（６）  １．２≦Ｔｋ／Ｔｌ
（ｋ＝１，３、ｌ＝２，４の任意の組み合わせにて成立）
【請求項６】
各マルチフィラメント群の繊度が実質的に同一であることを特徴とする請求項１〜５のいずれかに記載のカーペット用捲縮糸。
【請求項７】
総繊度が６００〜２０００ｄｔｅｘ、沸騰水処理後の捲縮伸長率が５〜２８％、交絡数が２０個／ｍ以下であることを特徴とする請求項１〜６のいずれかに記載のカーペット用捲縮糸。
【請求項８】
捲縮糸を構成するポリマーがポリアミドであることを特徴とする請求項１〜７のいずれかに記載のカーペット用捲縮糸。
【請求項９】
請求項１〜８のいずれかに記載のカーペット用捲縮糸を、構成するパイルの８０％以上に用いたことを特徴とするカーペット。
【請求項１０】
カーペットがオプションカーペット、ロールカーペット、ラインカーペットのいずれかであることを特徴とする請求項９に記載のカーペット。
【請求項１１】
パイルが無撚りであり、かつカットパイルであることを特徴とする請求項９または１０に記載のカーペット。
【発明の詳細な説明】
【０００１】
【発明の属する技術分野】
本発明はカーペット用捲縮糸、およびその捲縮糸を用いたカーペットに関する。さらに詳しくは、特に単色のカットパイルカーペットによく見られるタテ筋の発生を抑えることができ、かつカバーリング性が良好なカーペット用捲縮糸、およびその捲縮糸を使用したカーペットに関するものである。
【０００２】
【従来の技術】
カーペットの主な使用目的は、インテリア用途によく適応した機能、雰囲気を提供することであり、色や柄はもちろん、風合いや、ボリューム感など種々の特性が用途に合わせて要求される。この中でオプションカーペット、ロールカーペット、ラインカーペットなどのカーペットにおいては、そのクッション性、高級感の他、インテリア空間の演出性に優れること、特に均一で落ち着きのある雰囲気が要求されてきた。このためこれらのカーペットは、飽きのこない単色の色使いで構成されることが多い。
【０００３】
一方、カーペットは、数百から２０００本近い捲縮糸を、基布にほぼ平行にタフトすることにより製造される。従って、カーペット上の隣接する捲縮糸の特性に差があり、色に差が生じると、タテ筋として視認されることになる。このタテ筋は、カーペットの品位を低下させるため好ましくなく、特に単色使いのカットパイルの場合は、用いるパイルのわずかな捲縮特性の差によりタテ筋が生じやすいという欠点があった。
【０００４】
このタテ筋の発生原因としては、主に形態差と染着差の２種類の要因が考えられる。形態差に起因するタテ筋は、パイルを構成する捲縮糸の捲縮レベルが、カーペットを構成するパイルによって異なった場合に、カーペットの表面においてパイルの高さが異なり、筋に見える現象である。一方、染着差に起因するタテ筋は、パイルを構成する捲縮糸の繊維構造がパイルによって異なるため、カーペットを染色した場合に染料の吸着程度が異なり、これが筋となって認められるものである。もちろん、上記形態差と染着差の両者が組合わさってタテ筋となることも多い。
【０００５】
従来から、カーペットのタテ筋を低減するために、いろいろな提案がなされてきた。例えばタフトを実施するメーカーでは、タテ筋を低減させるために、１つのカーペットに用いる捲縮糸として、ほぼ同時期に同一マシンで製造された捲縮糸を使用するなどの手段により、できる限り同質の捲縮糸を使用したり、また使用する捲縮糸の変形度やＬ値が一定の範囲内のもののみを使用するなどの、複雑な管理を実施してきている。しかしこのような手段を講じてもなお、タテ筋の発生は皆無にはなっていない。
【０００６】
また、タテ筋低減の手段として巻き取った捲縮糸のチーズの内層と外層における特性の差を低減するために、巻き取り張力を低くしたり、また例えば特公昭５７−２６２７号公報に記載のごとく、巻き取る直前の糸に水を付与して安定にさせたりする工夫も提案されているが、いずれもタテ筋の解決には至っていない。またカーペットにした際のカバーリング性の向上については何ら触れられておらず、課題として認識されていない。
【０００７】
特公昭５８−５１０４８号公報には、捲縮ノズルにおける捲縮付与時の熱収縮率と予熱温度を規定することにより、均一な捲縮糸を得ようとする試みが提案されているが、この方法では均一性に限界があり、またその後の工程変動に耐え得る捲縮糸は得られず、カーペットのタテ筋低減には至っていない。またカーペットにした際のカバーリング性の向上については何ら触れられておらず、課題として認識されていない。
【０００８】
いったん形成された捲縮糸に、巻き返しや染色時の加工工程で、捲縮糸の一部に何らかの異常張力がかかり、捲縮が一部伸びてしまう場合にも、形態差によるタテ筋が発生すると考えられる。このため、捲縮糸の捲縮レベルを高くすることにより、加工工程での工程変動に強い捲縮糸とすることで、タテ筋を低減しようとする試みもある。しかし、この方法のみでは、工程変動の影響を完全に吸収することはできないため、得られるタテ筋低減効果はわずかであり、また捲縮糸の平均的な捲縮レベルが高いため、カーペットとしての風合いが堅く、フェルトライクになってしまうという欠点があった。またカーペットにした際のカバーリング性の向上については何ら触れられておらず、課題として認識されていない。
【０００９】
特公昭６３−１６４８７号公報には、捲縮糸をスチーム熱セットすることにより、安定した低捲縮糸を得る方法が開示されている。しかしながら、この方法では、セット後の巻き取り張力の変動などに耐え得るだけのセットは不可能であり、完全にタテ筋を解決することは困難であるばかりか、捲縮糸をスチームパイプに通すにあたっての工程通過性が悪く、安定な捲縮糸が得られないという欠点があった。またカーペットにした際のカバーリング性の向上については何ら触れられておらず、課題として認識されていない。
【００１０】
以上のように各種の改良提案がなされているが、これらの提案はいずれも、より均一な捲縮糸を作ることによりタテ筋を軽減しようとするものであり、いずれの提案の場合にもその改良効果には限界があった。
【００１１】
さらに、特公平８−１３２８７号公報や特許第２８５３８７３号公報には、異なる変形度や繊度のマルチフィラメントを組み合わせることにより、表面タッチがやわらかく、かつ腰のしっかりしたカーペット用の捲縮糸ならびにカーペットを得る方法が提案されている。しかし、この提案においては、混在させる各々のマルチフィラメントの構成が適当でなく、得られるカーペットの風合いはかわるものの、タテ筋低減効果は十分ではなかった。またカーペットにした際のカバーリング性の向上については何ら触れられておらず、課題として認識されていない。
【００１２】
また、用いるパイルの色を１色だけではなく、類似した２色のパイルを並べてパイルとしたり、撚りをかけたサキソニーとすることにより、タテ筋を低減する手法もとられているが、これらの手法はいずれも求められる品質や規格の点から限られた範囲にしか使用できないものであった。
【００１３】
一方、特開昭６３−１２０１３４号公報には、ポリエステル系マルチフィラメントに、３種類以上の断面糸を使用した織物が提案されているが、この提案は衣料用途においての繊維の風合いを絹に近づけることを目的としたものであり、この繊維をカーペット用捲縮糸に適用してタテ筋を低減するという技術思想はない。
【００１４】
また、特公平１−２３５７７号公報には、収縮特性の異なるポリマを用いた捲縮糸を混在させることにより、スパンライクの嵩高性や風合いを示すカーペットとする例が提案されている。
【００１５】
このカーペットにおいては、パイルの先端がいろいろな方向を向いているために、タテ筋低減の点でも効果はある程度認められるものの、２種のポリマを使用するために製造工程が煩雑であり、またおうおうにして共重合成分の高い共重合ポリマを１種のポリマとして使用するために、捲縮糸の耐久性が劣るという問題があった。またカーペットにした際のカバーリング性の向上については何ら触れられておらず、課題として認識されていない。
【００１６】
さらに、タイルカーペット用に用いられる捲縮糸は、２種以上の異染性を示す捲縮糸を交絡により混繊させ、カーペットの柄を作り出している。ここにおいて、混繊する異染性を示す捲縮糸ごとに単糸断面が異なるものも提案されている。しかしこの例では、用いるポリマ自体が異なり、それにより柄を作り出すことを目的としており、タテ筋を低減するものではなかった。また、柄を発現させるために高い交絡をかけており、ループとしては問題ないもののカットパイルでは収束部が残り、ボリューム感に乏しいカーペットとなってしまっている。加えて、特公平１−２３５７７号公報には同一ポリマよりなる捲縮糸において、変形度、単糸繊度に差を持たせた捲縮糸を混在させることによりタテ筋を低減させるという思想はなかった。またカーペットにした際のカバーリング性の向上については何ら触れられておらず、課題として認識されていない。
【００１７】
【発明が解決しようとする課題】
このように、特に単色のカットパイルカーペットによく見られるタテ筋の発生を抑えることができるカーペット用捲縮糸およびカーペットは得られていなかった。ましてやそれと同時に、カーペットのカバーリング性を向上させるカーペット用捲縮糸、およびカーペットは得られていなかった。
【００１８】
本発明は、上述した従来技術における問題点の解決を課題として検討した結果達成されたものである。したがって本発明の課題は、特に単色のカットパイルカーペットによく見られるタテ筋の発生を抑えることができ、かつカバーリング性が良好なカーペット用捲縮糸およびカーペットを提供することにある。
【００１９】
【課題を解決するための手段】
上記課題を解決するために、本発明のカーペット用捲縮糸は、主として次の構成を有する。
すなわち変形度、単糸繊度の少なくとも一方が任意の２群間で異なる３群以上のＹ型断面マルチフィラメントが混在してなる捲縮糸であり、捲縮糸を構成するポリマーが群によらず同一であることを特徴とするカーペット用捲縮糸である。
【００２０】
また、本発明のカーペットは、かかるカーペット用捲縮糸を、カーペットを構成するパイルに用いたことを特徴とするものである。
【００２１】
【発明の実施の形態】
本発明者らは、変形度が異なる２群のＹ型断面マルチフィラメントが混在することによって、カーペットのタテ筋を抑えることができるカーペット用捲縮糸およびカーペット、同様に単糸繊度が異なる２群のＹ型断面マルチフィラメントが混在することによって、カーペットのタテ筋を抑えることができるカーペット用捲縮糸およびカーペットを先に提案した。
【００２２】
これらの提案は、従来のより均一な捲縮糸を用いることによってタテ筋を低減させる思想ではなく、ある程度バラツキを持った捲縮糸においてはタテ筋の要因が存在したとしても、タテ筋として視認しにくくなるという原理を利用したものである。
【００２３】
その後、引き続き本発明者らがさらなる検討を行った結果、変形度、単糸繊度の少なくとも一方が任意の２群間で異なるように構成した３群以上のＹ型断面マルチフィラメントが混在した捲縮糸においては、タテ筋の低減効果が先の提案よりもさらに向上し、加えてカーペットのカバーリング性が向上することを見いだしたのである。
【００２４】
本発明により先の提案よりもタテ筋の低減効果がさらに向上するのは次の理由による。先の提案は、単糸繊度が同一で変形度が異なる２群のＹ型断面マルチフィラメントが混在した捲縮糸、または変形度が同一で単糸繊度が異なる２群のＹ型断面マルチフィラメントが混在した捲縮糸であった。
【００２５】
つまり両者ともに単糸繊度、変形度のいずれか一方のみが異なる２群のＹ型断面マルチフィラメントが混在した捲縮糸であった。これに対して本発明は、混在するＹ型断面マルチフィラメント群の数が３以上に増しているため、バラツキ効果が大きく、タテ筋の低減効果がさらに向上するのである。
【００２６】
加えて本発明のカーペット用捲縮糸は、タテ筋の低減効果の理由であるバラツキ効果が非常に大きく、単糸の捲縮形態が群ごとに異なっている。この群間の捲縮形態の違いにより、捲縮糸の膨らみが向上する。したがってカーペットにした際にカバーリング性が従来の捲縮糸に比べて向上するのである。
【００２７】
本発明においては、変形度、単糸繊度の少なくとも一方が任意の２群間で異なる３群以上のＹ型断面マルチフィラメントが混在してなるカーペット用捲縮糸である必要がある。
【００２８】
ここで「群」とは同一の変形度および単糸繊度を有する単糸が複数本集合した単糸群のことを示している。また「混在」というのは、集合して１つにまとまっていることを示している。つまり「３群以上のＹ型断面マルチフィラメントが混在してなる捲縮糸」とは、それぞれ特定の変形度および単糸繊度を有するＹ型断面単糸で構成された単糸群が３群存在し、その３つのマルチフィラメント群が集合して１つにまとまった捲縮糸である。
【００２９】
ここで異なる群間の単糸が混繊することなく、それぞれの群がほぼ分離した状態で１つにまとまった捲縮糸であっても良い。しかし好ましくは異なる群間の単糸がある程度混繊して入り交じった捲縮糸である方が良い。
【００３０】
変形度が２群間で異なるというのは、比較する１群の変形度をＭｉ、他の１群の変形度をＭｊとした場合、
Ｍｉ／Ｍｊ≦１／１．２  または  １．２≦Ｍｉ／Ｍｊ
の関係を満足することを意味する。
【００３１】
同様に単糸繊度が２群間で異なるというのは、比較する１群の単糸繊度をＴｉ、他の１群の単糸繊度をＴｊとした場合、
Ｔｉ／Ｔｊ≦１／１．２  または  １．２≦Ｔｉ／Ｔｊ
の関係を満足することを意味する。
【００３２】
変形度、単糸繊度の少なくとも一方が任意の２群間で異なる３群以上のＹ型断面マルチフィラメントが混在してなるカーペット用捲縮糸ではない場合、バラツキ効果が小さく、タテ筋の低減効果の向上、カバーリング性の向上がともに不十分になってしまう。
【００３３】
本発明においては、各群ともに単糸がＹ型断面であることが必要である。ここでＹ型断面とは、３方向に凸部を有する断面であれば特に限定されないが、図１に示すような、単糸の長手方向に垂直な断面において、３方に凸部を有し、かつ３つの凸部の間がなめらかな凹部で結ばれている断面である。例えば特公平２−８０４４号公報の第１図に記載されている。３つの突出部がパイルとしてボリューム感・バルキー性をだし、優れたクッション性を生み出す。ここで図２に示すようにＹ型断面の外接円の直径をｇ、内接円の直径をｈとした場合、変形度Ｍは、Ｍ＝ｇ／ｈとして定義される。
【００３４】
上述のように本発明のカーペット用捲縮糸においては、一定の変形度差が必要な場合がある。変形度の範囲は特に制限はないが、全ての群ともに、１．５〜５．０の範囲にあることが好ましい。変形度をこの範囲にすることで、ボリューム感、耐久性がより良好な捲縮糸を安定に製糸することができる。
【００３５】
同様に本発明のカーペット用捲縮糸においては、一定の単糸繊度差が必要な場合がある。単糸繊度の範囲は特に制限はないが、全ての群ともに５〜３０ｄｔｅｘの範囲にあることが好ましい。単糸繊度をこの範囲にすることで、耐久性、反発性がより良好な捲縮糸を安定に製糸することができる。
【００３６】
本発明のカーペット用捲縮糸は、捲縮糸を構成するポリマーが群によらず同一であることが必要である。ここでポリマーが同一とは、紡糸の段階で用いるポリマーが同一であることを指す。各群ごとにポリマー種を変えた場合、製造工程が複雑になるとともに光沢や染色性自体が異なるために、本発明のバラツキ効果によるタテ筋の低減効果が薄れてしまう。
【００３７】
本発明においては、全群の変形度が同一であることが好ましい。ここで全群の変形度が同一とは、比較する１群の変形度をＭｉ、他の１群の変形度をＭｊとした場合、
１／１．１５≦Ｍｉ／Ｍｊ≦１．１５
の関係を任意の２群の組み合わせにおいて満足することを意味する。より好ましくは、
１／１．１≦Ｍｉ／Ｍｊ≦１．１
の関係を任意の２群の組み合わせにおいて満足することが良い。このような構成のカーペット用捲縮糸は、カバーリング性が特に優れているという特徴がある。
【００３８】
また本発明においては、全群の単糸繊度が同一であることも好ましい。ここで全群の単糸繊度が同一とは、比較する１群の単糸繊度をＴｉ、他の１群の単糸繊度をＴｊとした場合、
１／１．１５≦Ｔｉ／Ｔｊ≦１．１５
の関係を任意の２群の組み合わせにおいて満足することを意味する。より好ましくは、
１／１．１≦Ｔｉ／Ｔｊ≦１．１
の関係を任意の２群の組み合わせにおいて満足することが良い。このような構成のカーペット用捲縮糸は、タテ筋の低減効果が特に優れているという特徴がある。
【００３９】
本発明においては、混在するＹ型断面マルチフィラメントが３群または４群であることも好ましい。このような構成の場合、捲縮糸の製糸が比較的容易であるため好ましいのである。
【００４０】
本発明においては、異なる４群のＹ型断面マルチフィラメントが混在してなる捲縮糸であり、第１群の変形度Ｍ１、単糸繊度Ｔ１、第２群の変形度Ｍ２、単糸繊度Ｔ２、第３群の変形度Ｍ３、単糸繊度Ｔ３、第４群の変形度Ｍ４、単糸繊度Ｔ４が下記式（１）〜（６）の範囲にある捲縮糸であることも好ましい。
【００４１】
（１）  １／１．１５≦Ｍ２／Ｍ１≦１．１５
（２）  １／１．１５≦Ｍ４／Ｍ３≦１．１５
（３）  １／１．１５≦Ｔ３／Ｔ１≦１．１５
（４）  １／１．１５≦Ｔ４／Ｔ２≦１．１５
（５）  １．２≦Ｍｋ／Ｍｌ
（ｋ＝１，２、ｌ＝３，４の任意の組み合わせにて成立）
（６）  １．２≦Ｔｋ／Ｔｌ
（ｋ＝１，３、ｌ＝２，４の任意の組み合わせにて成立）。
【００４２】
ここで式（１）は、第１群、第２群の変形度が実質的に同一であることを示している。同様に式（２）は第３群、第４群の変形度が実質的に同一であることを示している。また式（３）は第１群、第３群の単糸繊度が実質的に同一であることを示している。同様に式（４）は第２群、第４群の単糸繊度が実質的に同一であることを示している。また式（５）は第１，２群の変形度が第３，４群の変形度の１．２倍以上であることを示している。同様に式（６）は第１，３群の単糸繊度が第２，４群の単糸繊度の１．２倍以上であることを示している。
【００４３】
つまり式（１）〜（６）は、変形度２種（変形度：大、小）×単糸繊度２種（単糸繊度：大、小）＝４種の群が混在した捲縮糸であることを示している。より詳しくは、第１群（変形度：大、単糸繊度：大）、第２群（変形度：大、単糸繊度：小）、第３群（変形度：小、単糸繊度：大）、第４群（変形度：小、単糸繊度：小）の４種の群が混在した捲縮糸である。
【００４４】
このような構成の捲縮糸は、変形度が２種類、単糸繊度が２種類と同数であるためタテ筋の低減効果、カバーリング性の向上効果のバランスが良好であり好ましいのである。
【００４５】
本発明のカーペット用捲縮糸においては、各マルチフィラメント群の繊度が実質的に同一であることが好ましい。これは比較する１群の繊度をＤｉ、他の１群の繊度をＤｊとした場合、
１／１．１５≦Ｄｉ／Ｄｊ≦１．１５
の関係を任意の２群の組み合わせにおいて満足することを意味する。より好ましくは、
１／１．１≦Ｄｉ／Ｄｊ≦１．１
の関係を任意の２群の組み合わせにおいて満足することが良い。このような構成の場合は、異なる群間の特徴が平均化されてカーペットの表面に現れ、タテ筋の低減効果、カバーリング性の向上効果がより一層効果的に発現するので好ましいのである。
【００４６】
本発明のカーペット用捲縮糸においては、総繊度が６００〜２２００ｄｔｅｘであることが好ましく、１０００〜２０００ｄｔｅｘであることがさらに好ましい。
【００４７】
総繊度が６００ｄｔｅｘより低い場合には、カーペットの目付を保つために必要以上の合糸工程を要したり、ゲージやステッチを上げる必要が出てくるために、タフト時の単糸切れやパイル抜けなどが多発し、工程安定性に欠けるものとなり易い。また２２００ｄｔｅｘを越えると、ロールカーペットやラインカーペットとしては逆にゲージやステッチを下げる必要があると共に、太過ぎてタフトが困難になり易く、タフト条件を工夫する必要が生じやすい。
【００４８】
本発明のカーペット用捲縮糸においては、沸騰水処理後の捲縮伸長率が５〜２８％であることが好ましく、１０〜２４％であることがさらに好ましい。
【００４９】
沸騰水処理後の捲縮伸長率が５％に満たないと、捲縮発現が不足してボリューム感に乏しいカーペットとなり易い。一方、沸騰水処理後の捲縮伸長率が２８％を越えると、染色・バッキングを経てカーペットに仕上がった際に捲縮の発現が大きいことから、単糸の先端の屈曲が著しく、風合いが堅くなったり、フェルトライクなカーペットになり易い。
【００５０】
沸騰水処理後の捲縮伸長率が２８％を越える場合であっても、例えば、特公昭６０−４７９４９号公報に記載されるごとく、捲縮原糸を別工程にて解舒しながら低張力下で熱処理したり、チーズの状態で熱処理を施して、沸騰水処理後の捲縮伸長率を２８％以下に下げることにより、本発明に好ましい捲縮糸とすることができるようになる。
【００５１】
かかる張力下での熱処理は、チーズやボビンの状態で行ってもよいし、一旦巻き取った捲縮糸を解舒しながらセットしてもよい。ここで付与する張力は、細かな微捲縮を残しつつ、捲縮を適度に落とすためのものであり、捲縮糸の捲縮レベルや断面構造にもよるが、通常０．００７９〜０．１１９ｃＮ／ｄｔｅｘ（０．００９〜０．１３５ｇ／ｄｔｅｘ）の張力が選択される。熱処理の温度は８０〜１３０℃が好ましい。熱処理は、該当温度での浴中処理や、乾熱・スチーム中の雰囲気内での処理、あるいはこれらの雰囲気を通過させることなどの方法が採用される。
【００５２】
さらには、沸騰水処理後の捲縮伸長率を本発明の好ましい範囲にするための別の手段として、撚糸セット処理を施してもよい。
【００５３】
本発明のカーペット用捲縮糸は、交絡数が２０個／ｍ以下であることが好ましい。交絡数が２０個／ｍを越えると、集束性が強くカーペットとしたときのボリューム感すなわち嵩高性が損なわれやすい。特にカットパイルの場合、交絡が往々にして残ってしまい風合いが硬く地透けのするカーペットになりやすい。
【００５４】
本発明のカーペットを構成するポリマーは糸状に加工でき、捲縮が付与できるものであれば特に制限なく使用可能である。使用しうるポリマーの具体例としては、ポリエチレン、ポリプロピレンなどのポリオレフィン類、ポリエチレンテレフタレート、ポリプロピレンテレフタレート、ポリブチレンテレフタレートなどのポリエステル類、ポリカプラミド、ポリヘキサメチレンアジパミドなどのポリアミド類などが挙げられるが、反発弾性、耐久性の点からポリアミドであることが好ましい。中でも汎用性、発色性などの面からはポリカプラミドがより有利である。また反発弾性、耐久性の面からはポリヘキサメチレンアジパミドがより有利である。
【００５５】
なおポリマーとしては、本発明の効果を損なわない程度に共重合成分を含むコポリマーであってもよい。さらには、製糸性改善や最終製品の品質改善のために、共重合成分を添加すること、また艶消し剤などの粒子を添加することは何等差し支えない。ポリアミドの場合には具体的な共重合成分として、ε−カプロアミド、テトラメチレンアジパミド、ヘキサメチレンセバカミド、ヘキサメチレンイソフタラミド、テトラメチレンテレフタラミド、およびキシリレンフタラミドなどが挙げられる。艶消し剤としては、酸化チタンが好ましく用いられる。また、汚染性を改善するために、特開平３−１３７２２１号公報に記載されるようなアルカリ金属塩を含有するスルホン化した共重合ポリアミドを使用してもよい。
【００５６】
顔料により着色したポリマーも使用可能である。顔料としては、有機物および無機物のどらちでも差し支えないが、一般には、カーボンブラックやベンガラ、フタロシアニン系の顔料が好ましく用いられる。
【００５７】
さらには原料ポリマー中には、必要に応じて本発明の効果を損ねない範囲で、耐候剤、耐熱剤、および酸化防止剤などの添加剤を併用添加してもよい。
【００５８】
本発明のカーペットは、構成するパイルの８０％以上、好ましくは９０％以上に上記捲縮糸を用いたカーペットである。
【００５９】
上記のカーペット用捲縮糸を８０％以上使用することで、特に単色のカットパイルカーペットによく見られるタテ筋の発生を抑えることができ、かつカバーリング性が向上するカーペットが得られる。パイルである表糸と、この表糸をタフトした基布と、この基布の裏に貼りつけたバッキング材とから構成されたカーペットが代表的なカーペット形態である。
【００６０】
本発明のカーペットは、特に高級感の求められるオプションカーペット、ロールカーペット、ラインカーペット用途において高い効果が得られる。中でも特にタテ筋が目立ちやすくカバーリング性が重視される無撚りのカットパイルで特に高い効果が得られる。
【００６１】
上述のとおり、本発明の捲縮糸に対して撚糸セットを施しても良い。撚糸の形態としては、片撚りのみを施してもよいし、２本または３本を合糸して下撚りと上撚りからなる諸撚りを施しても良い。
【００６２】
本発明においてカーペットとして総合的により高い品質のものを得るために、上記した本発明のカーペット用捲縮糸に、その効果を損ねない範囲で他のフィラメントをパイルの一部として組み合わせて使用することも何等差し支えない。例えばカーペットの摩擦帯電圧を下げるために、制電性を有する繊維を混繊したりすることは差し支えない。
【００６３】
次に、本発明のカーペット用捲縮糸の代表的な製造方法について説明する。
まず、本発明のカーペット用捲縮糸は、基本的に公知の製糸方法により製造される。とくに溶融ポリマーは溶融紡糸により得られ、引き続き冷却、給油、延伸、捲縮付与の各工程からなる通常の方法によって製造される。
【００６４】
本発明の最大の特徴である、３種以上のＹ型断面マルチフィラメントが混在する捲縮糸とするためには、種々の方法が採用可能である。１枚の紡糸口金に、目的とする３種以上のＹ型断面用の孔を設け紡糸・冷却時に引き揃えて目的の３種以上のＹ型断面マルチフィラメントを得る方法、３種以上のＹ型断面マルチフィラメント群それぞれ別々の口金を用いて、３種以上のマルチフィラメントを別々に吐出させ、巻き取りまでに引き揃えて目的の捲縮糸を得る方法、一旦別々に巻き取った３種以上のＹ型断面マルチフィラメントを別工程にて引き揃えて、ひとつの捲縮糸にする方法などが挙げられる。工程の簡易さ、単糸レベルでの優れた混ざり具合などの点からは、１枚の口金に３種以上のＹ型断面用の孔を有する口金を用いて目的の捲縮糸を得る方法が好ましい。もちろんここで、それぞれの群の変形度、単糸繊度が前述の範囲内に入るように口金吐出孔の設計を行う。また各群のマルチフィラメントの繊度が実施的に同一になるように各群の孔数を設計することが好ましい。さらには吐出量、吐出直後の冷却条件、引取り速度などの紡糸条件を目的に合わせて調節すればよい。
【００６５】
本発明で用いる溶融紡糸装置は、エクストルーダー型紡糸機およびプレッシャー型紡糸機のどちらも使用可能であるが、製品の均一性および製糸工程における収率の点から前者が好ましい。特に原着ポリマーを用いる場合はエクストルーダー型紡糸機が有利である。
【００６６】
溶融紡糸された糸条は、冷却、給油の後、必要に応じて延伸、熱固定が施される。延伸に際しては、補助的に延伸点を固定するなどの目的でスチーム処理装置などを併用してもよい。ポリアミドの場合、後の工程で高い捲縮を付与するためには、ある程度の配向と結晶化が必要であるので、通常２倍から４倍の延伸を行うことが好ましい。
【００６７】
次いで、得られた延伸糸について、捲縮付与装置によって捲縮を付与する。捲縮は通常の加熱流体加工処理により付与すればよく、例えば、ジェットノズルタイプ、ジェットスタッファータイプ、さらにはギヤ方式など各種の捲縮付与方法が採用されうるが、高い捲縮付与と安定性の面からジェットスタッファー、ジェットノズル方式が好ましい。なかでも米国特許第３，７８１，９４９号明細書に記載の捲縮のノズルなどが好ましく使用される。さらには、捲縮を固定する目的から、特開平５−３２１０５８号公報に記載の冷却装置や、さらにはロータリーフィルターを組み合わせてもよい。
【００６８】
得られた本発明のカーペット用捲縮糸は、後工程の通過性改善などのため必要に応じて交絡を付与することができる。交絡は公知の方法で付与が可能である。ただし、あまり多くの交絡を捲縮糸に付与すると、前述のように捲縮糸の特性を損ね嵩高性を阻害するため、２０個／ｍ以下にすることが好ましい。
【００６９】
得られた本発明のカーペット用捲縮糸には、目的に応じて撚りおよび熱処理が施されるが、いずれも公知の方法を採りうる。
【００７０】
タフティングは公知の方法で行うことが可能である。本発明のカーペット用捲縮糸はカットパイルとしてタフトされた時に特に効果を発現するが、カットパイル、ループパイル、カットアンドループパイルなど種々の形態で使用できる。本発明のカーペットのパイル高さは、用途により適宜設定すればよいが、３ｍｍから２０ｍｍ、より好ましくは４ｍｍから１０ｍｍの範囲が通常選択される。
【００７１】
続いて、公知の方法により、染色・バッキングが施される。染色方法は、連続染色、ウィンス染色、さらにはロープ染色などが、特に制限なく使用可能である。
【００７２】
もちろん、原着糸を使用している場合や、タフト前にチーズ染色を施している場合などには、タフト後の染色は省略することができ、直接バッキングが実施される。この場合に必要に応じシャーリングや毛割りを実施することは、より好ましい手法として推奨される。
【００７３】
本発明のカーペットには、防汚性を高めるために、防汚剤を塗布することも好ましい。
【００７４】
【実施例】
以下、本発明を実施例によりさらに詳細に説明する。
び以下に述べる実施例における各物性値は、具体的には下記の方法で測定した値である。
【００７５】
［硫酸相対粘度］
ポリマー試料を９８％硫酸に１重量％の濃度で溶解し、オストワルド粘度計を用いて２５℃で測定した。
【００７６】
［総繊度］
ＪＩＳ  Ｌ  １０９０により測定した。
【００７７】
［各群の総繊度、単糸繊度］
（単一断面からなる場合）
単糸繊度は、捲縮糸の総繊度を捲縮糸の単糸数で除して算出した。
（２群以上のマルチフィラメントが混在してなる場合）
捲縮糸の断面写真を撮影しＡ３サイズ程度に拡大コピーした。次にコピー紙に印刷された全単糸をはさみでカットし、各群ごとに全単糸の重量を電子天秤にて測定した。ある群の全単糸の重量をＡ、単糸数をＢ、捲縮糸の全単糸の重量をＤ、捲縮糸の総繊度をＣとして、
ある群の総繊度＝Ｃ×Ａ／Ｄ
ある群の単糸繊度＝Ｃ×Ａ／（Ｄ×Ｂ）
として算出した。
【００７８】
［沸騰水処理後の捲縮伸長率］
温度２５℃、相対湿度６０％の雰囲気中に２０時間放置されていたパッケージから解舒した捲縮糸を、無荷重状態で３０分間沸騰水で浸漬処理した後、平衡水分率まで乾燥し、これを沸騰水処理後捲縮糸の試料とする。この試料糸に１．８ｍｇ／ｄｔｅｘ（２ｍｇ／ｄ）の初荷重をかけ３０秒経過した後に、試料長５０ｃｍ（Ｌ1）にマーキングをする。次いで、同試料に９０ｍｇ／ｄｔｅｘ（１００ｍｇ／ｄ）の定荷重をかけて３０秒経過後に、伸びた試料長（Ｌ2）を測定する。次いで、下記式により、捲縮伸長率（％）を求める。
捲縮伸長率（％）＝［（Ｌ2−Ｌ1）／Ｌ1］×１００
なお、沸騰水処理前に糸条を放置する際の雰囲気条件は、実際のカーペット製造工程において使用される時の捲縮糸状態、つまり吸湿により捲縮特性が平衡状態に達した状態とするためのものであり、平衡状態に達するのに時間がかかり過ぎず、かつ結露を生じないという点から選定したものである。
【００７９】
［変形度］
捲縮糸の断面写真を拡大し、単糸の外接円と内接円の各直径の比を変形度とした。各群とも単糸５本の測定の平均値として算出した。群の単糸数が５本以下の場合は全単糸の測定の平均値とする。
【００８０】
［交絡数］
目視にて１ｍあたりの交絡数を測定した。捲縮糸の長手方向に５回測定し、その平均値として算出した。
【００８１】
［カーペットのタテ筋］
蛍光灯により十分明るい室内にカーペットを静置し、数ｍ離れた場所からパイルのタフト方向に沿ってカーペットの表面を観察した。そしてタテ筋の発生状況を相対的に次のように評価した。○以上が合格である。
◎・・・タテ筋はなく表面が均一できれいである。
○・・・表面の均一間は◎のレベルよりやや劣るがタテ筋はない。
△・・・明確なタテ筋はないが、ややパイルごとに斑がある。
×・・・筋っぽく見える。またはタテ筋がある。
【００８２】
［カーペットのカバーリング性］
蛍光灯により十分明るい室内にカーペットを静置し、カーペット表面にパイルの粒感が見られるかどうかを次のように評価した。○以上が合格である。
◎・・・粒感がなくスパンライクな表面外観である。
○・・・◎よりも劣るが粒感はあまりない。
△・・・粒感はあるが離れて見れば気にならない程度である。
×・・・離れて見ても明確にパイルごとに粒が見られる。
【００８３】
［カーペットの総合評価］
カーペットとしての適合性を相対的に下記のように総合評価した。
◎…適合性きわめて良好
○…適合性良好
△…適合性やや不良
×…適合性不良。
【００８４】
［実施例１］
３種のＹ型断面用の吐出孔を有する１枚の口金を用いて、硫酸相対粘度２．８のナイロン６のチップを、エクストルーダータイプの紡糸機により溶融紡糸し、３群のＹ型断面マルチフィラメントを同時に得た。ここで第１群の変形度が３．８、単糸数が３２本、第２群の変形度が３．０、単糸数３２本、第３群の変形度が２．４、単糸数が３２本となり、さらに第１，２，３群の単糸繊度が１．５７：１．２６：１．００の比になるように、３群の吐出孔形状、吐出孔深さ、吐出孔数を設計した。紡出した３群の糸条は冷却固化後直ちに引き揃えられ、次いで給油し、延伸し、引き続き巻き取ることなく公知のジェットスタッファーノズルを用いて捲縮を付与し、さらに交絡を付与してから巻取った。
【００８５】
こうして第１，２，３群の単糸繊度がそれぞれ２３．１、１８．４、１４．７、ｄｔｅｘ、第１，２，３群の繊度がそれぞれ７４０、５９０、４７０ｄｔｅｘであり、総繊度１８００ｄｔｅｘのポリアミド捲縮糸を得た。得られた捲縮糸の沸騰水処理後の捲縮伸長率は１５％、交絡数は１０個／ｍであった。
【００８６】
次いで通常のレベルカットにて１／８ゲージ、パイルハイ８ｍｍにて、目付が６００ｇ／ｍ2 となるようにステッチを調節してタフトした。その後、常法に従い染色、バッキングを実施した。こうして得られたカーペットの「タテ筋」、「カバーリング性」、「嵩高性」「総合評価」の結果を表１に示す。
【００８７】
［実施例２］
第１，２，３群の変形度がそれぞれ４．３、２．８、１．９に、また第１，２，３群の単糸繊度の比が２．２４：１．５０：１．００になるように３群の吐出孔形状、吐出孔深さを設計した以外は実施例１と同様とした。こうして第１，２，３群の単糸繊度がそれぞれ２６．６、１７．８、１１．９ｄｔｅｘ、第１，２，３群の繊度がそれぞれ８５０、５７０、３８０ｄｔｅｘであり、総繊度１８００ｄｔｅｘのポリアミド捲縮糸を得た。得られた捲縮糸の沸騰水処理後の捲縮伸長率は１５％、交絡数は１０個／ｍであった。次いで実施例１と同様にしてカーペットを得た。カーペットの評価結果を表１に示す。
【００８８】
［実施例３］
第１，２，３群の変形度がそれぞれ４．３、２．８、１．９に、また第１，２，３群の単糸繊度の比が１：１：１になるように３群の吐出孔形状、吐出孔深さを設計した以外は実施例１と同様とした。
こうして第１，２，３群の単糸繊度がいずれも１８．８ｄｔｅｘ、第１，２，３群の繊度がいずれも６００ｄｔｅｘであり、総繊度１８００ｄｔｅｘのポリアミド捲縮糸を得た。得られた捲縮糸の沸騰水処理後の捲縮伸長率は１５％、交絡数は１０個／ｍであった。次いで実施例１と同様にしてカーペットを得た。カーペットの評価結果を表１に示す。
【００８９】
［実施例４］
第１，２，３群の変形度がいずれも３．０に、第１，２，３群の単糸数がそれぞれ２２，３６，５０本に、また第１，２，３群の単糸繊度の比が２．２７：１．３８：１．００になるように３群の吐出孔形状、吐出孔深さ、吐出孔数を設計した以外は実施例１と同様とした。こうして第１，２，３群の単糸繊度がそれぞれ２７．３、１６．７、１２．０ｄｔｅｘ、第１，２，３群の繊度がいずれも６００ｄｔｅｘであり、総繊度１８００ｄｔｅｘのポリアミド捲縮糸を得た。得られた捲縮糸の沸騰水処理後の捲縮伸長率は１５％、交絡数は１０個／ｍであった。次いで実施例１と同様にしてカーペットを得た。カーペットの評価結果を表１に示す。
【００９０】
［実施例５］
４種のＹ型断面用の吐出孔を有する１枚の口金を用い、第１，２，３，４群の変形度がそれぞれ４．４、３．３、２．５、２．０に、第１，２，３，４群の単糸数がいずれも２４本に、さらに第１，２，３，４群の単糸繊度が１．００：１．３１：１．６９：２．２１の比になるように、４群の吐出孔形状、吐出孔深さ、吐出孔数を設計した以外は実施例１と同様とした。こうして第１，２，３，４群の単糸繊度がそれぞれ１２．１、１５．８、２０．４、２６．７ｄｔｅｘ、第１，２，３，４群の繊度がそれぞれ２９０、３８０、４９０、６４０ｄｔｅｘであり、総繊度１８００ｄｔｅｘのポリアミド捲縮糸を得た。得られた捲縮糸の沸騰水処理後の捲縮伸長率は１５％、交絡数は１０個／ｍであった。次いで実施例１と同様にしてカーペットを得た。カーペットの評価結果を表１に示す。
【００９１】
［実施例６］
第１，２，３，４群の変形度がそれぞれ４．０、４．０、２．０、２．０に、第１，２，３，４群の単糸数がそれぞれ１６，３２，１６，３２本に、また第１，２，３，４群の単糸繊度の比が２．０：１．０：２．０：１．０になるように４群の吐出孔形状、吐出孔深さ、吐出孔数を設計した以外は実施例５と同様とした。こうして第１，２，３，４群の単糸繊度がそれぞれ２８．１、１４．１、２８．１、１４．１ｄｔｅｘ、第１，２，３，４群の繊度がいずれも４５０ｄｔｅｘであり、総繊度１８００ｄｔｅｘのポリアミド捲縮糸を得た。得られた捲縮糸の沸騰水処理後の捲縮伸長率は１５％、交絡数は１０個／ｍであった。次いで実施例１と同様にしてカーペットを得た。カーペットの評価結果を表１に示す。
【００９２】
表１の結果から明らかなように、本発明の実施例においては、いずれもカーペットのタテ筋、カバーリング性、総合評価ともに満足できるレベルであった。特に実施例３では３群の単糸繊度が同一の構成であり、カバーリング性が良好であった。また実施例４では３群の変形度が同一の構成であり、タテ筋が良好であった。また実施例６では２種の変形度と２種の単糸繊度を含む４群が混在した構成であり、タテ筋、カバーリング性がともに良好であった。
【００９３】
［比較例１〜５］
実施例１において、変形度３．０、単糸数９６の１群のみからなるように吐出孔を設計した口金を用いた場合を比較例１とした。こうして単糸繊度１８．８ｄｔｅｘ、捲縮糸の総繊度１８００ｄｔｅｘのポリアミド捲縮糸を得た。
【００９４】
実施例１において、第１，２群の変形度がそれぞれ４．０、２．０に、第１，２群の単糸数がいずれも４８本に、また第１，２群の単糸繊度の比が１：１になる２群からなるように吐出孔形状、吐出孔深さ、吐出孔数を設計した口金を用いた場合を比較例２とした。
【００９５】
実施例１において、第１，２，３群の変形度がそれぞれ３．５、３．０、２．６に、第１，２，３群の単糸数がそれぞれ２８，３２，３６本に、また第１，２，３群の単糸繊度の比が１．２９：１．１３：１．００になるように３群の吐出孔形状、吐出孔深さを設計した口金を用いた場合を比較例３とした。
【００９６】
実施例４において、第１，２，３、４群の変形度がそれぞれ３．２、３．２、２．８、２．８に、また第１，２，３，４群の単糸数がそれぞれ２２，２６，２２，２６本に、第１，２，３，４群の単糸繊度の比が１．１８：１．００：１．１８：１．００になるように４群の吐出孔形状、吐出孔深さ、吐出孔数を設計した口金を用いた場合を比較例４とした。
【００９７】
次いでそれぞれ得られた捲縮糸から実施例１と同様にしてカーペットを得た。カーペットの評価結果を表１に示す。
【００９８】
【表１】
0003885610.tif 000002
【００９９】
比較例１においては通常の単一断面で構成された捲縮糸であるため、タテ筋、カバーリング性が特に不良であった。また比較例２では異なる２群が混在する構成であるためタテ筋、カバーリング性が不良であった。また比較例３では３群間の変形度、単糸繊度の差が不十分でありタテ筋、カバーリング性が不良であった。また比較例４では４群間の変形度、単糸繊度の差が不十分でありタテ筋、カバーリング性が不良であった。
【０１００】
【発明の効果】
本発明のカーペット用捲縮糸は、特に単色のカットパイルカーペットによく見られるタテ筋の発生を抑えることができ、かつカバーリング性が良好なカーペットを与えることができる。また、本発明のカーペットは、上記カーペット用捲縮糸の特性をそのまま生かしたものであり、特にオプションカーペット、ロールカーペット、ラインカーペットとして好適である。
【図面の簡単な説明】
【図１】本発明の捲縮糸を構成するＹ型断面マルチフィラメントの一例を示す断面図である。
【図２】Ｙ型断面単糸の変形度の測定に用いる内接円、外接円を例示した模式図である。
【符号の説明】
１：内接円
２：外接円
【図１】
0003885610.tif 000003
【図２】
0003885610.tif 000004